(57)【要約】【課題】  信頼性の高い超音波接合を可能とし厳密な検査を省略する。【解決手段】    複数の部材同士を接合するためにこれらの部材の異なる位置を超音波接合する超音波接合方法であって、各部材を構成する材料の物理特性情報および超音波接合情報を取得し（Ｓ１）、超音波接合情報に基づいて第１打点の超音波接合を行い（Ｓ２）、材料の物理特性情報に基づいて超音波接合時前記第１打点に加わる応力が小さくなる第２打点の最適位置を演算し（Ｓ３）、超音波接合情報に基づいて前記最適位置に第２打点の超音波接合を行う（Ｓ４）。【選択図】            図６
2005349449.tif 000002
【特許請求の範囲】
【請求項１】
複数の部材同士を接合するためにこれらの部材の異なる位置を超音波接合する超音波接合方法であって、
各部材を構成する材料の物理特性情報および超音波接合情報を取得する段階と、
前記超音波接合情報に基づいて第１打点の超音波接合を行う段階と、
前記材料の物理特性情報に基づいて超音波接合時前記第１打点に加わる応力が小さくなる第２打点の最適位置を演算する段階と、
前記超音波接合情報に基づいて前記最適位置に第２打点の超音波接合を行う段階と、
を含むことを特徴とする超音波接合方法。
【請求項２】
さらに、前記材料の物理特性情報に基づいて超音波接合時これまでに超音波接合を行ってきたすべての打点に加わる応力が小さくてすむ次の打点の最適位置を演算する段階と、
前記超音波接合情報に基づいて前記最適位置に次の打点の超音波接合を行う段階と、
を含むことを特徴とする請求項１に記載の超音波接合方法。
【請求項３】
前記複数の部材は材質の異なるＡ、Ｂの２枚の平板であり、前記第１打点および第２打点はＡとＢの部材同士を接合するために超音波接合されることを特徴とする請求項１に記載の超音波接合方法。
【請求項４】
前記材料の物理特性情報は、各部材の材質、ヤング率Ｅ、波長定数ｋおよび振動伝播特性を含み、これらの物理特性情報はデータベースとして記憶手段に記憶されているものを用いるか、または外部装置から入力されたものを用いることを特徴とする請求項１に記載の超音波接合方法。
【請求項５】
前記超音波接合情報は、第１打点の位置情報、振動周波数、加圧力および接合時間を含み、これらの超音波接合情報はデータベースとして記憶手段に記憶されているものを用いるか、または外部装置から入力されたものを用いることを特徴とする請求項１に記載の超音波接合方法。
【請求項６】
前記第２打点の最適位置は、
前記第２打点で超音波接合が行われているときに、前記複数の部材を直接的に伝わる振動によって前記第１打点に加わる応力と前記複数の部材の端面で反射して間接的に伝わる振動によって前記第１打点に加わる応力との合計値が他の位置よりも小さくなる位置であることを特徴とする請求項１に記載の超音波接合方法。
【請求項７】
前記第２打点の最適位置は、
Ｔ（ｘ）＝−ξ０ｓｉｎωｔ（Ｅａｋａｓｉｎｋａｘ＋Ｅｂｋｂｓｉｎｋｂｘ）
−ξ０：最大振動振幅、ω：角周波数、
Ｅａ、Ｅｂ：部材Ａ、Ｂのヤング率
ｋａ、ｋｂ：部材Ａ、Ｂの波長定数（ω/ｃ）
ｘ：第１打点と第２打点との距離
で表される式の値が極大となる値よりも小さくなる位置であることを特徴とする請求項１に記載の超音波接合方法。
【請求項８】
複数の部材同士を接合するためにこれらの部材の異なる位置を超音波接合する超音波接合装置であって、
各部材を構成する材料の物理特性情報および超音波接合情報を記憶するデータベースと、
前記超音波接合情報に基づいて第１打点位置を演算するとともに前記材料の物理特性情報に基づいて超音波接合時前記第１打点に加わる応力が小さくなる第２打点の最適位置を演算する打点位置演算手段と、
演算された第１打点位置と第２打点位置に前記部材を位置決めする位置決め手段と、
前記超音波接合情報に基づいて前記第１打点位置と前記第２打点位置を超音波接合する超音波接合手段と、
を有することを特徴とする超音波接合装置。
【請求項９】
前記材料の物理特性情報は、各部材の材質、ヤング率Ｅ、波長定数ｋおよび振動伝播特性を含むことを特徴とする請求項８に記載の超音波接合装置。
【請求項１０】
前記超音波接合情報は、第１打点の位置情報、振動周波数、加圧力および接合時間を含むことを特徴とする請求項８に記載の超音波接合装置。
【請求項１１】
前記第２打点の最適位置は、
Ｔ（ｘ）＝−ξ０ｓｉｎωｔ（Ｅａｋａｓｉｎｋａｘ＋Ｅｂｋｂｓｉｎｋｂｘ）
−ξ０：最大振動振幅、ω：角周波数、
Ｅａ、Ｅｂ：部材Ａ、Ｂのヤング率
ｋａ、ｋｂ：部材Ａ、Ｂの波長定数（ω/ｃ）
ｘ：第１打点と第２打点との距離
で表される式の値が極大となる値よりも小さくなる位置であることを特徴とする請求項８に記載の超音波接合装置。
【発明の詳細な説明】
【技術分野】
【０００１】
本発明は、第１打点に加わる応力が小さくなる第２打点位置を演算することができる超音波接合方法およびその装置の提供を目的とする。
【背景技術】
【０００２】
近年、環境意識の高まりを受けて、自動車の動力源を、化石燃料を利用するエンジンから電気エネルギーを利用するモータに移行しようとする動きがある。このため、モータの電力源となる電池の技術も急速に発展しつつある。
【０００３】
自動車には、小型軽量で、大きな電力を頻繁に充放電可能な、耐震動性、放熱性に優れた電池の搭載が望まれる。この要望を受けて、近年では扁平形の単電池を多数直列に接続してなる組電池が開発されている。
【０００４】
組電池を製造する場合、生産性を向上させるためには単電池同士の接合を、たとえば下記特許文献１に示すように溶接によって行うことが望ましい。ところが、扁平形の単電池の場合、単電池の熱容量が小さく、また、単電池の構造自体も熱には十分な強さを持たない構造となっているため、最近では、たとえば下記特許文献２に示すように、あまり温度を上げることなく溶接できる超音波接合を用いて単電池同士の接合を行っている。
【特許文献１】特開２００２−１４１０５１号公報
【特許文献２】特開２００２−９６１８０号公報
【発明の開示】
【発明が解決しようとする課題】
【０００５】
しかしながら、複数の部材を接合するために、これらの部材の異なる複数の位置を順次１台の超音波接合機で超音波接合する場合には、最初の打点の接合強度が接合強度基準値を満たしていたとしても、次の打点の超音波接合時の振動が最初の打点に加わることによって最初の打点には応力がかかり、この応力が最初の打点の接合強度を低下させることがある。
【０００６】
自動車のような走行中に大きな振動が加わるものに対して搭載される電池にとっては、接合強度の不良は後発的な故障原因となりうるので、検査工程で厳密な検査（全数検査）を行い、このような電池が搭載されないようにしている。
【０００７】
一方、上記のような不具合を解消するためには、同時に複数打点の超音波接合を行えば良いが、この場合、同時に超音波接合を行う箇所数と同一台数の超音波接合機を設置する必要があるため、設備コスト、設置面積ともに大きなものとなる。
【０００８】
本発明は、上記のような従来の技術の問題点を解消するために成されたものであり、第１打点に加わる応力が小さくなる第２打点位置を演算し、その位置を超音波接合することによって信頼性の高い超音波接合ができるようにし、厳密な検査を省略することができる超音波接合方法およびその装置の提供を目的とする。
【課題を解決するための手段】
【０００９】
上記目的を達成するための本発明にかかる超音波接合方法は、複数の部材同士を接合するためにこれらの部材の異なる位置を超音波接合する超音波接合方法であって、各部材を構成する材料の物理特性情報および超音波接合情報を取得する段階と、前記超音波接合情報に基づいて第１打点の超音波接合を行う段階と、前記材料の物理特性情報に基づいて超音波接合時前記第１打点に加わる応力が小さくなる第２打点の最適位置を演算する段階と、前記超音波接合情報に基づいて前記最適位置に第２打点の超音波接合を行う段階と、を含むことを特徴とする。
【００１０】
上記の手順により、第２打点の位置は、第１打点に対して加わる応力が小さくなる位置となるので、第１打点に与える悪影響を抑えつつ第２打点を接合することができる。
【００１１】
また、上記目的を達成するための本発明にかかる超音波接合装置は、複数の部材同士を接合するためにこれらの部材の異なる位置を超音波接合する超音波接合装置であって、各部材を構成する材料の物理特性情報および超音波接合情報を記憶するデータベースと、前記超音波接合情報に基づいて第１打点位置を演算するとともに前記材料の物理特性情報に基づいて超音波接合時前記第１打点に加わる応力が小さくなる第２打点の最適位置を演算する打点位置演算手段と、演算された第１打点位置と第２打点位置に前記部材を位置決めする位置決め手段と、前記超音波接合情報に基づいて前記第１打点位置と前記第２打点位置を超音波接合する超音波接合手段と、を有することを特徴とする。
【００１２】
上記の構成から、打点位置演算手段は、第２打点の位置として第１打点に対して加わる応力が小さくなる位置を演算するので、超音波接合手段は第１打点に与える悪影響を抑えつつ第２打点を接合することができる。
【発明の効果】
【００１３】
以上のような構成を有する本発明は、第１打点に対して加わる応力が小さくなる位置を第２打点とすることができるので、信頼性の高い超音波接合が可能になり、厳密な検査を省略することができて生産効率も向上する。
【発明を実施するための最良の形態】
【００１４】
以下に、本発明にかかる超音波接合方法およびその装置について、その動作の詳細を図面に基づいて説明する。
【００１５】
本発明にかかる超音波接合装置は、複数の部材同士を接合するためにこれらの部材の異なる位置を超音波接合するものであって、本実施の形態では、複数の部材を材質の異なるＡ、Ｂ２枚の平板として、また、超音波接合の対象となる第１打点と第２打点はＡとＢの部材同士を異なる位置で接合するために行われるものとして説明する。
【００１６】
図１は、本発明にかかる超音波接合装置の概略構成を示すブロック図である。
【００１７】
超音波接合装置は、データベース１０、入力装置１５、制御装置２０、ワーク位置決め装置３０および超音波接合機４０から構成される。
【００１８】
データベース１０は、制御装置２０が各種の演算を行うために必要な、Ａ、Ｂの平板それぞれを構成する材料の材質、ヤング率Ｅ、波長定数ｋおよび振動伝播特性を含む物理特性情報、および超音波接合を行う際の第１打点の位置情報、振動周波数、加圧力および接合時間を含む超音波接合情報を記憶している。
【００１９】
入力装置１５は、上記材料の物理特性情報および超音波接合情報を手入力するために設けられている。
【００２０】
制御装置２０は、データベース１０に記憶されているまたは入力装置１５から入力された超音波接合情報に基づいて第１打点位置を演算する一方、データベース１０に記憶されているまたは入力装置１５から入力された物理特性情報に基づいて、超音波接合時に第１打点に対して加わる応力が小さくなる最適な位置の第２打点位置を演算する。なお、制御装置２０は打点位置演算手段として機能する。
【００２１】
ワーク位置決め装置３０は位置決め手段として機能するものであって、制御装置２０によって演算された第１打点位置と第２打点位置にＡ、Ｂの２枚の平板を一体として位置決めする。
【００２２】
超音波接合機４０は超音波接合手段として機能するものであって、制御装置２０から出力された超音波接合情報に基づいて第１打点位置と第２打点位置を超音波接合する。
【００２３】
超音波接合機４０は概略図２に示すような構造を有している。超音波接合機４０は、被接合物となる金属製の平板Ａと平板Ｂとを重ねた状態でセットされるアンビル４１と、振動手段４２によって超音波振動する増幅用ホーン４３と、増幅用ホーン４３の下端部に着脱自在に取り付けられたチップ４４とを有している。
【００２４】
アンビル４１は図示しない基台上に堅固に取り付けられている。振動手段４２は増幅用ホーン４３に図示水平方向の超音波振動を与えるものであって、高周波電源４５で振動する振動子４６を備えている。増幅用ホーン４３は図示しない加圧手段によって図示垂直方向の加圧力をチップ４４に与える。
【００２５】
超音波接合時、超音波接合される平板ＡとＢは、図示するようにアンビル４１上でチップ４４によって加圧される。この状態で増幅用ホーン４３が超音波振動を起こすと、チップ４４が加圧力を受けている状態で水平方向に振動する。この振動によって平板ＡとＢの金属原子が拡散され、さらに再結晶することによってチップ４４の間に位置している部分が機械的に接合される。
【００２６】
図３は、本実施の形態で超音波接合が行われる扁平型電池の概略構成を示す図である。図に示される扁平型電池５０Ａ、５０Ｂは同一タイプの扁平型電池であって、その内部には図示されていない電池要素が収容され、その外側をラミネートフィルム５１Ａ、５１Ｂで覆ったものである。電池要素からは正極端子５２Ａ、５２Ｂと負極端子５３Ａ、５３Ｂが引き出されている。電池要素の周囲は熱融着によって封止され、外部からの水分などの浸入を防止している。
【００２７】
本実施の形態では、図３および図４に示したように、複数の部材の異なる位置を超音波接合する。具体的には、まず第１打点位置５４で負極端子５３Ｂと正極端子５２Ａの片側（図示右側）を接合し、次に第２打点位置５７で負極端子５３Ｂと正極端子５２Ａの他方側（図示左側）を接合する。なお、負極端子５３Ｂは銅製の平板Ａであり、正極端子５２Ａはアルミニウム製の平板Ｂである。
【００２８】
したがって、第２打点位置５７の超音波接合を行うときには、第２打点位置５７に与えられている超音波振動が負極端子５３Ｂと正極端子５２Ａを介して接合済みの第１打点位置５４に与えられることになり、この超音波振動が場合によっては第１打点位置５４の接合強度を低下させる原因となる。本発明では、第２打点位置５７の超音波振動が第１打点位置５４の接合強度に悪影響を与えないように、第２打点位置５７の第１打点位置５４からの距離を演算し、演算した距離だけ離して第２打点の超音波接合を行うようにしている。たとえば、本実施の形態の場合、第２打点位置５７は第１打点位置５４から１００ｍｍ離れた位置に設定している。
【００２９】
次に、本実施の形態において、第２打点位置５７を第１打点位置５４から１００ｍｍ離れた位置に設定した根拠を説明する。
【００３０】
一般に、断面が一様な棒状の長板の弾性体を、その一端から振動を与えてその長さ方向の縦振動の半波長共振状態にした場合、弾性体の長さ方向をＸ軸に取ると、ｘ位置における長さ方向の振動振幅ξ（ｘ）は、
ξ（ｘ）＝ξ０ｓｉｎωｔ・ｃｏｓｋｘ
ξ０：最大振動振幅、ω：角周波数、ｋ：波長定数（ω/ｃ）、ｃ：弾性体の音速
との式で表される。
また、振動歪δ（ｘ）は振動振幅の位置的関数であるため、ξ（ｘ）をｘで変微分することによって算出され、振動歪δ（ｘ）は、
δ（ｘ）＝δ０ｓｉｎωｔ・ｓｉｎｋｘ
δ０＝−ξ０ｋ：最大振動歪
との式で表される。
ｘ位置における振動応力Ｔ（ｘ）は、弾性体のヤング率をＥとすると振動歪にヤング率Ｅを乗じたものとなるので、
Ｔ（ｘ）＝Ｅδ０ｓｉｎωｔ・ｓｉｎｋｘ
との式で表される。
【００３１】
これらの式で最終的に得られた振動応力Ｔ（ｘ）は長板を直接的に伝わる振動によって第１打点に加わる応力である。実際には、この直接的な振動に加えて、第１打点には長板の端面で反射して間接的に伝わる振動の応力も加わる。しかしながら、反射による振動の間接的な応力は伝達距離が長くなるため直接的な応力に比べると非常に小さな応力である。本実施の形態では反射による振動の間接的な応力の演算は省略している。
【００３２】
長板の第２打点を超音波接合する場合、長板を直接的に伝わる振動によって第１打点と第２打点とに加わる応力と長板の端面で反射して間接的に伝わる振動によって第１打点に加わる応力との合計値が接合強度基準値よりも小さいことが要求される。第２打点の超音波接合によって第１打点に加わる応力が接合強度基準値を大きく超えると、第１打点の接合強度が低下し、少なからず接合品質を劣化させることになるからである。
【００３３】
本実施の形態の場合、第２打点５７からの振動は、銅製の平板Ａである負極端子５３Ｂとアルミニウム製の平板Ｂである正極端子５２Ａとを介して伝わるので、振動の最大振動振幅を−ξ０、角周波数をω、平板ＡとＢのヤング率をＥａ、Ｅｂ、波長定数（ω/ｃ）をｋａ、ｋｂ、第１打点と第２打点との距離をｘとすると、振動応力Ｔ（ｘ）は、
Ｔ（ｘ）＝−ξ０ｓｉｎωｔ（Ｅａｋａｓｉｎｋａｘ＋Ｅｂｋｂｓｉｎｋｂｘ）…式１
との式で表される。
【００３４】
本実施の形態において、超音波接合時の振動周波数ｆを１９．５ＫＨｚ、最大振動振幅ξ０を１０μｍ、各周波数ωを２πｆ、負極端子５３Ｂを構成する金属である銅の縦波の音速ｃａを３９６０ｍ／ｓｅｃ、そのヤング率Ｅａを１２．５×１０１０、その波長定数ｋａを３０．１／ｍ、正極端子５２Ａを構成する金属であるアルミニウムの縦波の音速ｃｂを５３６０ｍ／ｓｅｃ、そのヤング率Ｅｂを７．０×１０１０、その波長定数ｋａを２２．１／ｍとし、これらの数値を上記の式１に代入して打点位置からの距離と応力との関係の曲線を描くと図５に示したような曲線となる。
【００３５】
図に示すように、打点位置を超音波接合すると、長板上に超音波接合で加えられた振動の周波数と長板の材質の振動伝播特性に応じた振動が伝播する。これとともに長板上の各位置においては図示実線で示したような距離とともに減衰するサイン波状に分布した応力がかかる。この応力の波形を見ると、打点位置から５４ｍｍ、１６１ｍｍ、２６４ｍｍ付近の応力が極大化していることがわかる。本実施の形態では、この極大化した点を除く位置として、第２打点位置５７を第１打点位置５４から１００ｍｍ離れた位置を設定したのである。以上の演算は、制御装置２０が行い、演算された打点位置への扁平型電池５０の位置決めはワーク位置決め装置３０が行う。
【００３６】
このような位置に第２打点位置５７を設定すれば、第２打点の超音波接合時に第１打点に加わる応力を抑制することができ、第１打点の接合不良を回避することができる。なお、第１打点にかかる応力をさらに小さくするために、第１打点位置５４から１１０ｍｍ、２２０ｍｍ、３２０ｍｍの位置（図５の応力が０になる位置）に第２打点位置を設けるようにしても良い。このように、振動応力Ｔ（ｘ）の値が最小値付近の位置を第２打点とすると、第１打点の接合不良の発生を回避することができ、信頼性の高い超音波接合を実現することができるので、製造工程における厳密な検査の必要がなくなる。
【００３７】
図６は本発明にかかる超音波接合方法の手順を示すフローチャートである。この方法は図１に示した超音波接合装置によって実施される。
【００３８】
まず、制御装置２０はデータベース１０から、銅製の平板Ａである負極端子５３Ｂとアルミニウム製の平板Ｂである正極端子５２Ａの物理特性情報を取得する。同時に、第１打点の超音波接合と第２打点の超音波接合を行うために必要な超音波接合情報を取得する。物理特性情報は、前述の第２打点の最適位置を演算するために必要な情報であり、材質、ヤング率Ｅ、波長定数ｋおよび振動伝播特性である。つまり、平板の材質やその形状、厚み、幅、奥行きなどの寸法別のヤング率Ｅ、波長定数ｋおよび振動伝播特性（縦波の伝播速度）である。超音波接合情報は、第１打点の位置情報、振動周波数、加圧力および接合時間である。
【００３９】
なお通常これらの情報はすべてデータベース２０に記憶されているが、入力装置１５から作業者が手入力をする場合や生産管理装置などの外部装置から取得する場合もある。この場合には制御装置２０は入力装置１５または外部装置から物理特性情報を取得することになる（Ｓ１）。
【００４０】
ワーク位置決め装置３０は、制御装置２０から第１打点位置の位置情報を取得して、負極端子５３Ｂと正極端子５２Ａをアンビル４１上（図２参照）でその位置に位置決めする。超音波接合機４０の増幅用ホーン４３が下降してチップ４４がアンビル４１との間で負極端子５３Ｂと正極端子５２Ａを所望の加圧力で挟み込むと、振動子４６が作動して増幅用ホーン４３が所望の振動周波数で超音波振動を起こし、第１打点の接合が開始される。接合時間だけ超音波振動が継続されると第１打点の超音波接合が終了する（Ｓ２）。
【００４１】
次に、制御装置２０は、データベース１０から取得した銅製の平板Ａである負極端子５３Ｂの物理特性情報およびアルミニウム製の平板Ｂである正極端子５２Ａの物理特性情報、すなわちこれらの材料の材質、ヤング率Ｅ、波長定数ｋおよび振動伝播特性に基づいて上記のような演算を行い、超音波接合時に、第１打点に加わる応力が小さくなる第２打点の最適位置を演算する。具体的には、第２打点位置５７を、第１打点位置５４にかかる振動応力Ｔ（ｘ）の値が最小値を呈する付近の領域内に設定する。逆に言えば第１打点位置５４にかかる振動応力Ｔ（ｘ）の値が極大値を呈する付近の領域を接合禁止領域として、この接合禁止領域を除く領域に第２打点位を設定する。なお、「振動応力Ｔ（ｘ）の値が最小値を呈する付近の領域内」を具体的にどの領域にするのかは第１打点の接合強度基準値を睨んで決定すればよいが、一般的には振動応力Ｔ（ｘ）の値が極大値の半分以下になっている領域を選択することが望ましい。本実施の形態では上述のように第２打点位置を第１打点位置から１００ｍｍ離れた位置に設定している。図５に示すように、この位置には極大値（−５．５×１０７）の３３％程度の応力（−１．８×１０７）がかかっているが、この応力の値は第１打点の接合強度基準値よりも十分に小さい値になっている（Ｓ３）。
【００４２】
制御装置２０は、演算された第２打点位置をワーク位置決め装置３０に出力し、ワーク位置決め装置３０は、制御装置２０から第２打点位置の位置情報を取得して、負極端子５３Ｂと正極端子５２Ａをアンビル４１上（図２参照）でその位置に位置決めする。超音波接合機４０の増幅用ホーン４３が下降してチップ４４がアンビル４１との間で負極端子５３Ｂと正極端子５２Ａを所望の加圧力で挟み込むと、振動子４６が作動して増幅用ホーン４３が所望の振動周波数で超音波振動を起こし、第２打点の接合が開始される。接合時間だけ超音波振動が継続されると第２打点の超音波接合が終了する（Ｓ４）。
【００４３】
以上のように、本発明によれば、第１打点に対して加わる応力が小さくなる位置を第２打点とすることができるので、信頼性の高い超音波接合が可能になり、厳密な検査を省略することができて生産効率も向上する。
【００４４】
なお、以上の実施の形態では、２枚の平板を２箇所の超音波接合で一体化するものを説明したが、３枚またはこれ以上の枚数の平板を３箇所以上の超音波接合で一体化するものについても本発明が適用できる。この場合、２打点目以降の打点位置は、すべての平板の材質を考慮して振動応力Ｔ（ｘ）の値を求め、これまでに超音波接合を行ってきたすべての打点に加わる応力が小さくてすむ次の打点の最適位置を演算するようにすれば良い。
【産業上の利用可能性】
【００４５】
本発明を用いれば、耐震特性に優れた高信頼の電池を製造することができるので、本発明は特に自動車に搭載する電池の分野で応用することができる。
【図面の簡単な説明】
【００４６】
【図１】本発明にかかる超音波接合装置の概略構成を示すブロック図である。
【図２】超音波接合機の概略構成を示す図である。
【図３】本実施の形態で超音波接合が行われる扁平型電池の概略構成を示す図である。
【図４】打点位置の説明に供する図である。
【図５】第２打点位置を設定するための原理説明に供する図である。
【図６】本発明にかかる超音波接合方法の手順を示すフローチャートである。
【符号の説明】
【００４７】
１０    データベース、
１５    入力装置、
２０    制御装置、
３０    ワーク位置決め装置、
４０    超音波接合機、
４１    アンビル、
４２    振動手段、
４３    増幅用ホーン、
４４    チップ、
４５    高周波電源、
４６    振動子、
５０、５０Ａ、５０Ｂ    扁平型電池、
５１Ａ    ラミネートフィルム、
５２Ａ、５２Ｂ    正極端子、
５３Ａ、５３Ｂ    負極端子、
５４    第１打点位置、
５７    第２打点位置、
Ａ、Ｂ    平板。
【図１】
2005349449.tif 000003
【図２】
2005349449.tif 000004
【図３】
2005349449.tif 000005
【図４】
2005349449.tif 000006
【図５】
2005349449.tif 000007
【図６】
2005349449.tif 000008